【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
太陽電池アセンブリを含む太陽電池モジュールであって、前記太陽電池アセンブリが、少なくとも１つの太陽電池と被酸化性金属部品とを含み、前記太陽電池アセンブリはポリ（ビニルブチラール）封止材によって封止され、前記被酸化性金属部品は、前記ポリ（ビニルブチラール）封止材と接触しており、さらに前記ポリ（ビニルブチラール）封止材が、ポリ（ビニルブチラール）樹脂と、前記ポリ（ビニルブチラール）の全重量を基準として約１５〜約４５重量％の可塑剤と、約０．５〜約２重量％のキレート剤とを含む、太陽電池モジュール。
【請求項２】
太陽電池モジュールを製造するための予備積層アセンブリであって、前記予備積層アセンブリが：
少なくとも１つの太陽電池と被酸化性金属部品とを含む太陽電池アセンブリと；
約０．２５ｍｍ〜約１．２ｍｍの厚さを有し、ポリ（ビニルブチラール）封止材を含むポリ（ビニルブチラール）シートであって、前記ポリ（ビニルブチラール）封止材がポリ（ビニルブチラール）樹脂と、前記ポリ（ビニルブチラール）封止材の全重量を基準として約１５〜約４５重量％の可塑剤と、約０．５〜約２重量％のキレート剤とを含み；ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよい、ポリ（ビニルブチラール）シートとを含み；
前記ポリ（ビニルブチラール）シートが前記被酸化性金属部品に接触している、予備積層アセンブリ。
【請求項３】
太陽電池モジュール中のポリ（ビニルブチラール）封止材の変色を軽減または防止する方法であって：
ポリ（ビニルブチラール）封止材を含むポリ（ビニルブチラール）シートを提供するステップであって、前記ポリ（ビニルブチラール）封止材が、ポリ（ビニルブチラール）樹脂と、前記ポリ（ビニルブチラール）封止材の全重量を基準として、約１５〜約４５重量％の可塑剤と、約０．５〜約２重量％のキレート剤とを含み、ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよいステップと；
太陽電池アセンブリを前記ポリ（ビニルブチラール）シート中に封止することによって太陽電池モジュールを形成するステップであって、前記太陽電池アセンブリが、前記ポリ（ビニルブチラール）シートに接触する被酸化性金属部品を含むステップと；
前記太陽電池モジュールをある期間、一連の条件下で運転するステップとを含み；
前記ポリ（ビニルブチラール）封止材の前記黄色度指数が前記期間後に変化しない；あるいは
前記運転期間後の前記ポリ（ビニルブチラール）封止材の前記黄色度指数の変化が、前記太陽電池モジュールと実質的に同一である第２の太陽電池モジュール中、同じ一連の条件下で同じ運転期間後の第２のポリ（ビニルブチラール）封止材の黄色度指数の変化よりも小さく；前記第２のポリ（ビニルブチラール）封止材はキレート剤を含まない、方法。
【手続補正２】
【補正対象書類名】明細書
【補正対象項目名】００７０
【補正方法】変更
【補正の内容】
【００７０】
本発明の特定の好ましい実施形態について説明を行い具体的に例示してきたが、本発明がこのような実施形態に限定されることを意図したものではない。以下の特許請求の範囲に記載されるような本発明の範囲および意図から逸脱せずに種々の変形を行うことができる。
次に、本発明の態様を示す。
1.  太陽電池アセンブリを含む太陽電池モジュールであって、前記太陽電池アセンブリが、少なくとも１つの太陽電池と被酸化性金属部品とを含み、前記太陽電池アセンブリはポリ（ビニルブチラール）封止材によって封止され、前記被酸化性金属部品は、前記ポリ（ビニルブチラール）封止材と接触しており、さらに前記ポリ（ビニルブチラール）封止材が、ポリ（ビニルブチラール）樹脂と、前記ポリ（ビニルブチラール）の全重量を基準として約１５〜約４５重量％の可塑剤と、約０．５〜約２重量％のキレート剤とを含む、太陽電池モジュール。
2.  ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）封止材が約６０以下の黄色度指数を有する、上記１に記載の太陽電池モジュール。
3.  前記被酸化性金属部品が、銀、セリウム、銅、アルミニウム、ジルコニウム、チタン、ビスマス、カドミウム、銅、鉛、銀、スズ、鉛、亜鉛、ならびに合金であって銀、セリウム、銅、アルミニウム、ジルコニウム、チタン、ビスマス、カドミウム、銅、鉛、銀、スズ、鉛、および亜鉛の１種類以上を含む合金からなる群から選択される１種類以上の金属を含む、上記１に記載の太陽電池モジュール。
4.  前記被酸化性金属部品が、銀または銀合金を含む、上記３に記載の太陽電池モジュール。
5.  前記被酸化性金属部品が、導電性ペースト、導線、バスバー、導電性コーティング、および反射フィルムからなる群から選択される、上記１に記載の太陽電池モジュール。
6.  前記ポリ（ビニルブチラール）封止材が、前記ポリ（ビニルブチラール）封止材の全重量を基準として最大約１．５重量％の前記キレート剤を含む、上記１に記載の太陽電池モジュール。
7.  前記キレート剤が、エチレンジアミン四酢酸、エチレンジアミン一酢酸、エチレンジアミン二酢酸、エチレンジアミン三酢酸、エチレンジアミン、トリス（２−アミノエチル）アミン、およびジエチレントリアミン五酢酸からなる群から選択される、上記１に記載の太陽電池モジュール。
8.  前記キレート剤がエチレンジアミン四酢酸を含む、上記１に記載の太陽電池モジュール。
9.  前記ポリ（ビニルブチラール）封止材が、前記ポリ（ビニルブチラール）の全重量を基準として約０．０１〜約１重量％の少なくとも１種類のＵＶ吸収剤；約０．０１〜約１重量％の少なくとも１種類の熱安定剤；約０．０１〜約１重量％の少なくとも１種類の不飽和複素環式化合物；および約０．０１〜約１重量％の少なくとも１種類のヒンダードアミンからなる群から選択される１種類以上の添加剤をさらに含む、上記１に記載の太陽電池モジュール。
10.  前記ＵＶ吸収剤がベンゾトリアゾール誘導体である；あるいは前記熱安定剤が、オクチルフェノールまたはブチル化ヒドロキシトルエンを含む；あるいは前記不飽和複素環式化合物が、トリアゾール、イミダゾール、ピロール、ピリジン、プリン、ピラジン、アデニン、トリアジン、ベンゾトリアゾール、ベンゾチアゾール、ベンゾオキサゾール、２，２’−ジピリジル、２−メルカプトベンゾイミダゾール、およびチアゾールからなる群から選択される；あるいは前記ヒンダードアミンが、２，２，６，６−テトラメチルピペラジン、２，２，６，６−テトラメチルピペラジノール、２−（ジメチルアミノ）ピリジン、４−（ジメチルアミノ）ピリジン、Ｎ−ブチルピペリジン、Ｎ，Ｎ−ジエチルシクロヘキシルアミン、およびヒンダードアミン光安定剤からなる群から選択される、上記９に記載の太陽電池モジュール。
11.  前記太陽電池が、結晶シリコン（ｃ−Ｓｉ）および多結晶シリコーン（ｍｃ−Ｓｉ）系の太陽電池からなる群から選択されるウエハ系太陽電池である、あるいは前記太陽電池が、非晶質シリコン（ａ−Ｓｉ）、微結晶ケイ素（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収染料、および有機半導体系の薄膜太陽電池からなる群から選択される薄膜太陽電池である、上記１に記載の太陽電池モジュール。
12.  前記被酸化性金属部品が、銀または銀合金を含む反射フィルムである、上記１１に記載の太陽電池モジュール。
13.  太陽電池モジュールを製造するための予備積層アセンブリであって、前記予備積層アセンブリが：
少なくとも１つの太陽電池と被酸化性金属部品とを含む太陽電池アセンブリと；
約０．２５ｍｍ〜約１．２ｍｍの厚さを有し、ポリ（ビニルブチラール）封止材を含むポリ（ビニルブチラール）シートであって、前記ポリ（ビニルブチラール）封止材がポリ（ビニルブチラール）樹脂と、前記ポリ（ビニルブチラール）封止材の全重量を基準として約１５〜約４５重量％の可塑剤と、約０．５〜約２重量％のキレート剤とを含み；ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよい、ポリ（ビニルブチラール）シートとを含み；
前記ポリ（ビニルブチラール）シートが前記被酸化性金属部品に接触している、予備積層アセンブリ。
14.  前記ポリ（ビニルブチラール）シートと同じ場合も異なる場合もある第２のポリ（ビニルブチラール）シートであって、前記太陽電池アセンブリに接触する第２のポリ（ビニルブチラール）シートと；
前記ポリ（ビニルブチラール）シートに接触する保護外層と；
前記保護外層と同じ場合も異なる場合もある第２の保護外層であって、前記第２のポリ（ビニルブチラール）シートに接触する前記第２の保護外層と；
前記太陽電池アセンブリおよび前記ポリ（ビニルブチラール）シートに接触する基板またはスーパーストレートと
からなる群から選択される１つ以上の追加層をさらに含む、上記１３に記載の予備積層アセンブリ。
15.  太陽電池モジュール中のポリ（ビニルブチラール）封止材の変色を軽減または防止する方法であって：
ポリ（ビニルブチラール）封止材を含むポリ（ビニルブチラール）シートを提供するステップであって、前記ポリ（ビニルブチラール）封止材が、ポリ（ビニルブチラール）樹脂と、前記ポリ（ビニルブチラール）封止材の全重量を基準として、約１５〜約４５重量％の可塑剤と、約０．５〜約２重量％のキレート剤とを含み、ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよいステップと；
太陽電池アセンブリを前記ポリ（ビニルブチラール）シート中に封止することによって太陽電池モジュールを形成するステップであって、前記太陽電池アセンブリが、前記ポリ（ビニルブチラール）シートに接触する被酸化性金属部品を含むステップと；
前記太陽電池モジュールをある期間、一連の条件下で運転するステップとを含み；
前記ポリ（ビニルブチラール）封止材の前記黄色度指数が前記期間後に変化しない；あるいは
前記運転期間後の前記ポリ（ビニルブチラール）封止材の前記黄色度指数の変化が、前記太陽電池モジュールと実質的に同一である第２の太陽電池モジュール中、同じ一連の条件下で同じ運転期間後の第２のポリ（ビニルブチラール）封止材の黄色度指数の変化よりも小さく；前記第２のポリ（ビニルブチラール）封止材はキレート剤を含まない、方法。